(57)【要約】【課題】圧縮方向に段差を有する形状の成形体を成形するにあたり、パンチを分割しない段付きパンチで成形しても成形体各部の密度差が小さい粉末冶金用の原料粉末を提供するとともに、長時間の脱脂工程が不要である粉末冶金用の原料粉末を提供する。【解決手段】鉄粉末及び／又は鉄合金粉末の１００質量部を、０．０２〜２．０質量部の、常温で固体状となるシリコーンを有機溶媒又は水に溶解又は分散させてなる溶液中に混合し、前記有機溶媒又は前記水を揮発又は蒸発させて乾燥し、前記主原料粉末及び前記副原料粉末の表面に、前記混合粉末１００質量部に対して０．０２〜２．０質量部の、常温で固体状のシリコーンが被覆された粉末冶金用原料粉末を得る。【選択図】なし【特許請求の範囲】
【請求項１】
鉄粉末及び／又は鉄合金粉末の表面に、前記鉄粉末及び／又は鉄合金粉末１００質量部に対して０．０２〜２．０質量部の、常温で固体状のシリコーンが被覆されていることを特徴とする粉末冶金用原料粉末。
【請求項２】
請求項１に記載のシリコーンが被覆された鉄粉末及び／又は鉄合金粉末を主原料粉末として用い、前記主原料粉末に副原料粉末を添加するとともに、これら主原料粉末と副原料粉末との合計を１００質量部としたとき、０．２〜２．０質量部の成形潤滑剤をさらに添加し、混合したことを特徴とする粉末冶金用原料粉末。
【請求項３】
鉄粉末及び／又は鉄合金粉末からなる主原料粉末に副原料粉末を添加混合した混合粉末において、前記主原料粉末及び前記副原料粉末の表面に、前記混合粉末１００質量部に対して０．０２〜２．０質量部の、常温で固体状のシリコーンが被覆され、これらのシリコーンが被覆された主原料粉末と副原料粉末との合計を１００質量部としたとき、０．２〜２．０質量部の成形潤滑剤をさらに添加し、混合したことを特徴とする粉末冶金用原料粉末。
【請求項４】
前記シリコーンはシリコーン油を除くことを特徴とする、請求項１〜３のいずれか一に記載の粉末冶金用原料粉末。
【請求項５】
前記鉄粉末及び／又は鉄合金粉末は、平均粒径が５０〜２００μｍであり、−３２５メッシュの粉末（３２５メッシュの篩を通過する粉末）の量が、鉄粉末の３０％以下であることを特徴とする、請求項１〜４のいずれか一に記載の粉末冶金用原料粉末。
【請求項６】
鉄粉末及び／又は鉄合金粉末の１００質量部を、０．０２〜２．０質量部の、常温で固体状となるシリコーンを有機溶媒又は水に溶解又は分散させてなる溶液中に混合し、前記有機溶媒又は前記水を揮発又は蒸発させて乾燥することを特徴とする、粉末冶金用原料粉末の製造方法。
【請求項７】
鉄粉末及び／又は鉄合金粉末からなる主原料粉末に副原料粉末を添加混合してなる混合粉末の１００質量部を、０．０２〜２．０質量部の、常温で固体状となるシリコーンを有機溶媒又は水に溶解又は分散させてなる溶液中に混合し、前記有機溶媒又は前記水を揮発又は蒸発させて乾燥することを特徴とする、粉末冶金用原料粉末の製造方法。
【発明の詳細な説明】
【技術分野】
【０００１】
本発明は、粉末冶金法で用いられる原料粉末に関し、特に、金型の型孔に原料粉末を充填してこれを上下パンチにより成形する押型成形に用いられる原料粉末及びその製造方法に関する。
【背景技術】
【０００２】
粉末冶金法は、金属粉末等からなる原料粉末を所定の形状及び寸法に固め、これを溶融しない温度で加熱することにより、粉末粒子を強固に結合して金属製品を製造する技術であり、一般に、金属粉末等を所定の比率で混合して原料粉末を調整する混合工程、混合工程により得られた原料粉末を成形する成形工程、成形工程により得られた成形体を焼結する焼結工程からなる。このような粉末冶金法によれば、ニアネットシェイプに造形することができ、かつ、大量生産に向くこと、及び溶製材料では得られない特殊な材料を製造できること、等の特長から、自動車用機械部品や各種産業用の機械部品に適用が進んでいる。
【０００３】
上記の成形において、原料粉末を金型の型孔に充填してこれを上下パンチで圧縮成形して押し固める押型法は、一度、金型を作成すれば、同じ形状、寸法の成形体を多量に作製できることから広く採用されており、例えば、図１に示す自動車用機械部品にも適用されている。図１（ａ）は自動車用機械部品の平面図であり、図１（ｂ）は自動車用機械部品のＩ−Ｉ中心線に沿って切った場合の断面図（中心線より左側）であり、図１（ｃ）は自動車用機械部品の斜視図である。
【０００４】
しかしながら、押型法は、単軸成形であること、金属粉末を金型内で圧縮移動させて緻密化する方法であることから、形状によっては成形後に得られる成形体の密度にある程度の制約が生じる。すなわち、円筒形状のものは、上下パンチにより押圧する両押し成形とした場合でも、成形体中央部分の密度は、成形体両端部の密度に比して低くなる傾向を有している。また、圧縮方向に段差を有する形状の場合、各部の密度を均一にするために、段毎にパンチを分割して、それぞれ動作させる必要があるが、それぞれのパンチの稼働タイミングを調整して制御する必要があるため、各部の密度を均一にすることは難しい。
【０００５】
図２は、自動車用機械部品を成形する場合の工程図の一例を示す図である。図１の自動車用機械部品を成形する場合、例えば、図２に示すように、上下パンチとも３つに分割したパンチを用い、ボス部１を上第１パンチ４１及び下第１パンチ３１、リム部２を上第２パンチ４２及び下第２パンチ３２、歯部３を上第３パンチ４３及び下第３パンチ３３で成形する。
【０００６】
原料粉末０１は、ダイス１０の型孔１１とコアロッド２０と下第１パンチ３１、下第２パンチ３２及び下第３パンチ３３とで形成されるキャビティに充填される（図２（ａ））。次いで、充填された原料粉末０１に、上第１パンチ４１、上第２パンチ４２及び上第３パンチ４３を当接させた後（図２（ｂ））、上第２パンチ４２と下第２パンチ３２を降下させて、上第２パンチ４２と下第２パンチ３２間の原料粉末０１を所定の位置まで移動させる（図２（ｃ））。その後、上第１パンチ４１、上第２パンチ４２及び上第３パンチ４３と、下第１パンチ３１、下第２パンチ３２及び下第３パンチ３３により原料粉末０１を圧縮して、成形体０２を成形する（図２（ｄ））。成形完了後、成形体０２がダイス１０より抜き出される（図２（ｅ））。
【０００７】
しかしながら上記の成形方法においては、金型装置が複雑となるとともに、各部の緻密な制御が必要となることからプレス装置も高価なＣＮＣ（Computerized Ｎumerically Controlled）プレス装置が必要となる。また、このように手間をかけて成形しても、成形体のボス部１、リム部２及び歯部３の密度を均一にすることは難しく、各部である程度の密度の差が生じてしまう。
【０００８】
また、焼結機械部品の強度は密度に依存するため、成形体各部の密度差が大きいと、得られる焼結機械部品の強度は、密度の一番小さい部分によって決定されることとなるため、成形体各部の密度差は小さくすることが望ましい。
【０００９】
このような状況の下、安価なプレス装置を用いるとともに単純な構造の金型を用いて、形状が複雑で、かつ大型の粉末成形品を成形し、密度が均一で高精度の焼結品を得る成形方法が提案されている。この方法では、原料粉末に３０〜６０体積％の有機バインダーを混合・混練し、混合・混練して得られた混合物を、金型に充填してプレス装置で押型成形するものである（特許文献１）。
【先行技術文献】
【特許文献】
【００１０】
【特許文献１】特開平０８−０７３９０２号公報
【発明の概要】
【発明が解決しようとする課題】
【００１１】
しかしながら、上記特許文献１は、原料粉末に多量の有機バインダー等を添加するため、成形工程により得られた成形体を焼結する焼結工程において、多量の有機バインダーを除去する必要があり、この除去のため長時間の脱脂工程が必要となる。すなわち、多量のバインダーを加熱して熱分解するに際しては、成形体に含まれるバインダーが一気に揮散すると、揮散の際に生じるガス膨張により成形体が崩れる虞があることから、多量の有機バインダーを徐々に揮散除去しなければならない。また、有機バインダーにより原料粉末が結合されていることから、これを除去した後の脱脂体は極めて脆く崩れやすいもので、取扱いが難しいものである。
【００１２】
これらのことから、本発明は、圧縮方向に段差を有する形状の成形体を成形するにあたり、パンチを分割しない段付きパンチで成形しても成形体各部の密度差が小さい粉末冶金用の原料粉末を提供するとともに、長時間の脱脂工程が不要である粉末冶金用の原料粉末を提供することを目的とする。
【課題を解決するための手段】
【００１３】
上記目的を達成する本発明の第１の粉末冶金用原料粉末は、鉄粉末及び／又は鉄合金粉末の表面に、前記鉄粉末及び／又は鉄合金粉末１００質量部に対して０．０２〜２．０質量部の、常温で固体状のシリコーンが被覆されていることを特徴とする。
【００１４】
本発明の第１の粉末冶金用原料粉末は、これを主原料粉末として用い、前記主原料粉末に副原料粉末を添加するとともに、これら主原料粉末と副原料粉末との合計を１００質量部としたとき、０．２〜２．０質量部の成形潤滑剤をさらに添加し、混合して粉末冶金用原料粉末と為すことができる。
【００１５】
また、第２の粉末冶金用原料粉末は、鉄粉末及び／又は鉄合金粉末からなる主原料粉末に副原料粉末を添加混合してなる混合粉末において、前記主原料粉末及び前記副原料粉末の表面に、前記混合粉末１００質量部に対して０．０２〜２．０質量部の、常温で固体状のシリコーンが被覆され、これらのシリコーンが被覆された前記主原料粉末と前記副原料粉末との合計を１００質量部としたとき、０．２〜２．０質量部の成形潤滑剤をさらに添加し、混合したことを特徴とする。
【００１６】
上記目的を達成する本発明の第１の粉末冶金用原料粉末の製造方法は、鉄粉末及び／又は鉄合金粉末の１００質量部を、０．０２〜２．０質量部の、常温で固体状となるシリコーンを有機溶媒又は水に溶解又は分散させてなる溶液中に混合し、前記有機溶媒又は前記水を揮発又は蒸発させて乾燥することを特徴とする。
【００１７】
また、本発明の第２の粉末冶金用原料粉末の製造方法は、鉄粉末及び／又は鉄合金粉末からなる主原料粉末に副原料粉末を添加混合した混合粉末に、前記混合粉末１００に対して０．０２〜２．０質量部の、常温で固体状となるシリコーンを有機溶媒又は水に溶解又は分散させてなる溶液中に混合し、前記有機溶媒又は前記分を揮発又は蒸発させて乾燥することを特徴とする。
【発明の効果】
【００１８】
本発明の粉末冶金用原料粉末によれば、圧縮方向に段差を有する形状の成形体を成形するにあたり、パンチを分割しない段付きパンチで成形しても成形体各部の密度差が小さい成形体を得ることができる。また、分割したパンチを用いた場合においては、成形体各部の密度差をより小さくすることができる。さらに、得られた成形体は、多量の樹脂等を含有しないものであり、長時間の脱脂工程が不要となる。
【図面の簡単な説明】
【００１９】
【図１】押型法にて成形される自動車用機械部品の一例であり、図１（ａ）は平面図、図１（ｂ）はＩ−Ｉ中心線に沿って切った場合の部分断面図（中心線より左側が断面に相当）、図１（ｃ）は斜視図である。
【図２】図１の自動車用機械部品の成形工程を示す模式図である。
【図３】本発明の粉末冶金用原料粉末を用いて、圧縮方向に段差を有する形状の成形体を、パンチを分割しない段付きパンチで成形する際の成形工程を示す模式図である。
【図４】実施例で成形した成形体の形状、寸法を示す断面図（図４（ａ））、成形体の形状を示す斜視図（図４（ｂ））、及び実施例において評価した密度測定部を示す斜視断面図（図４（ｃ））である。
【発明を実施するための形態】
【００２０】
以下、本発明の詳細及びその他の特徴、利点について発明の実施の形態に基づいて説明する。
【００２１】
図３は、本発明の粉末冶金用原料粉末を用いて、圧縮方向に段差を有する形状の成形体を、パンチを分割しない段付きパンチで成形する際の成形工程を示す模式図である。なお、図２に示す工程図における構成要素と同一あるいは類似の構成要素に関しては、同一の参照数字を用いている。
【００２２】
図３に示すように、本実施形態では、パンチを分割しない段付きパンチを用いて粉末冶金用原料粉末を圧縮して成形する。
【００２３】
原料粉末０１は、ダイス１０の型孔１１、コアロッド２０、下第パンチ３０及び上パンチ４０により形成されるキャビティに充填される（図３（ａ））。次いで、充填された原料粉末０１に、上パンチ４０を当接させた後、上パンチ４０と、下パンチ３０とにより原料粉末０１を圧縮して（図３（ｂ））、成形体０２を成形する（図３（ｃ））。成形完了後、成形体０２がダイス１０より抜き出される。
【００２４】
本発明の粉末冶金用原料粉末においては、鉄粉末の表面に、常温で固体状となるシリコーンが被覆されていることから、鉄粉末どうしの摩擦係数が低いものとなる。このため、キャビティに充填した原料粉末を圧縮する際に、鉄粉末が滑り、加圧圧力の低い側に流入して再配列されることとなる。このため、図３に示すように、圧縮方向に段差を有する形状の成形体を、パンチを分割しない段付きパンチで成形しても、図３（ｂ）に示すように、加圧力の高い部位から、加圧力の低い部位に粉末が流動して再配列される結果、各部の密度が均一化して、成形後に得られる成形体の各部の密度差が小さいものとなる。
【００２５】
上記の被覆された鉄粉末の摩擦係数を低減して、加圧成形時の圧力に対して鉄粉末が流動する効果を得るためには、シリコーンの被膜が鉄粉末の表面に強固に固着している必要がある。このため、本発明においては常温で固体のシリコーン被膜とする必要がある。
【００２６】
シリコーンはオルガノポリシロキサン類の総称であり、油、ゴム、樹脂等の性状をもつものがあるが、この点でシリコーンゴムもしくはシリコーン樹脂が適している。また、シリコーン被膜を形成できるものであれば、シリコーンゴムやシリコーン樹脂に限らず、シラン化合物やシリコーン樹脂変性用中間体などを用いてもよい。一方、シリコーン油は、常温で液体状であるため、鉄粉末の表面に濡れて被覆していたとしても、加圧成形時の圧力に対し、液体のシリコーンが流動してしまうため、鉄粉末の摩擦係数低減の効果が乏しくなる。したがって、本発明におけるシリコーンとしては適当でない。
【００２７】
なお、シリコーン樹脂には、例えばメチル基の含有量が高く、４００〜５００℃まで加熱しても分解しない耐熱性の高いものがあるが、このような耐熱温度の高いシリコーン樹脂を用いる場合は、焼結工程おける昇温時にシリコーン樹脂の分解温度近辺で一旦恒温保持して、シリコーン樹脂を完全に分解、除去した後、焼結温度まで昇温させればよい。しかしながら、一般の粉末冶金用原料粉末においては、上記のように成形潤滑剤が添加される場合があるので、シリコーン樹脂として分解温度が２００〜４００℃程度の、汎用のシリコーン樹脂を用いれば、成形潤滑剤の分解、除去の為の脱ロウ工程で、シリコーン樹脂の除去も併せて行えるため、焼結条件を変更せず済むこととなり、好ましい。
【００２８】
本発明で使用するシリコーンゴム及びシリコーン樹脂は、上述した要件を満足するような市販のものから適宜に選択して使用することができる。例えば、信越シリコーン社製のＫＭ−７４０，ＫＭ−７４２，ＫＭ−７８０，ＫＭ−７８２，ＫＭ−７８５，ＫＭ−７９７，ＫＭ−９７０５，ＫＭ−８６０Ａ，ＫＭ−８６２，ＫＳ−７０２，ＫＳ−７２５，ＫＳ−７０７（総て商品名）などを使用することができる。また、東レ・ダウコーニング社製のＳＲ２４６２，ＳＲ２３０６，ＳＲ２３１６，ドライシールＳ，８０４ＲＥＳＩＮ，８４０ＲＥＳＩＮ，ＳＲ２４００，２２０ＦＬＡＫＥ，２３３ＦＬＡＫＥ，２４９ＦＬＡＫＥ，５２ＡＤＤＩＴＩＶＥ（総て商品名）などを使用することができる。
【００２９】
また、本発明の粉末冶金用原料粉末においては、鉄粉末の表面に、シリコーンが被覆されていることから、多量のシリコーンを用いずとも、成形時の加圧力で原料粉末を流動させる効果が得られる。このため、鉄粉末の表面に被覆されたシリコーンを除去するに際し、特許文献１のような、長時間の脱脂時間は不要となる。
【００３０】
鉄粉末の表面に被覆するシリコーンは、鉄粉末１００質量部に対して０．０２質量部に満たないと上記効果が乏しく、一方、鉄粉末１００質量部に対して２．０質量部を超えると焼結に際してシリコーンを除去する時間が長くなる。このことから、鉄粉末の表面に被覆するシリコーンの量を、鉄粉末１００質量部に対して０．０２〜２．０質量部とする。なお、この量は、０．０１〜２．５体積％に相当する。
【００３１】
シリコーンが被覆される鉄粉末は、粒径が小さいと表面積が増加することとなるため、これを上記の量の被覆する場合、鉄粉末あたりのシリコーン被膜の厚さが小さくなってしまう。このことから、シリコーンが被覆される鉄粉末は、平均粒径が５０〜２００μｍであり、−３２５メッシュの粉末（３２５メッシュの篩を通過する粉末）の量が、鉄粉末の３０％以下となるものが好ましい。
【００３２】
粉末冶金法による自動車用機械部品や各種産業用の機械部品においては、鉄粉末のみでは得られる焼結体機械部品の強度が低いため、主原料粉末として鉄粉末を用い、銅粉末、ニッケル粉末、黒鉛粉末等のＦｅを強化する元素の粉末を副原料粉末として添加、混合した原料粉末を用いることが多い。この場合、副原料粉末が１０質量部以下、すなわち主原料たる鉄粉末が９０質量部以上であれば、主原料たる鉄粉末を上記のシリコーンを被覆した鉄粉末とすることで、原料粉末加圧時に原料粉末が流動して成形体の密度が均一化する効果を得ることができる。
【００３３】
また、上記のように主原料粉末として鉄粉末を用い、副原料粉末を添加、混合した原料粉末を用いる場合、主原料の鉄粉末だけではなく、副原料粉末についても、粉末表面にシリコーンを被覆すると上記効果が大きくなる。
【００３４】
上記の粉末冶金法による自動車用機械部品や各種産業用の機械部品においては、鉄粉末に替えて鉄合金粉末を主原料粉末として用いたり、鉄粉末に鉄合金粉末を添加して主原料粉末として用いたりする場合がある。この場合においても、主原料粉末として用いる鉄粉末及び／又は鉄合金粉末の表面に上記量のシリコーンを被覆することで同じ効果を得ることができる。なお、上記鉄合金としては、汎用の４１００系合金や４６００系合金などを挙げることができる。
【００３５】
なお、副原料粉末の表面にシリコーンを被覆する場合は、鉄粉末等の主原料粉末及び副原料粉末の合計を１００質量部としたときに、上記シリコーンの含有量は、０．０２〜２．０質量部とする。
【００３６】
また、粉末冶金法で用いる原料粉末においては、成形時に原料粉末間に滑りを与えて成形密度を高めたり、成形後の成形体をダイの型孔から抜き出す際の摩擦を低減したりする目的で、原料粉末に成形潤滑剤を添加、混合する。但し、成形潤滑剤までシリコーンを被覆する必要はなく、成形潤滑剤は、上記の粉末冶金用原料粉末に対して、そのまま添加する。この場合の成形潤滑剤の添加量は、シリコーン被覆によって原料粉末の摩擦係数が低くなっていることから、過度の添加は、成形体密度をかえって低下させることとなり、上記の粉末冶金用原料粉末１００質量部に対して０．２〜２．０質量部とする。
【００３７】
上記の表面にシリコーンを被覆した鉄粉末及び／又は鉄合金粉末は、シリコーンを有機溶媒あるいは水に溶解あるいは分散した溶液を鉄粉末及び／又は鉄合金粉末に混合し、このシリコーン溶液と混合された鉄粉末及び／又は鉄合金粉末を加熱する、もしくは真空に曝す等して、有機溶媒あるいは水分を揮発させ、乾燥させることで得ることができる。すなわち、鉄粉末及び／又は鉄合金粉末に混合されたシリコーン溶液は、鉄粉末及び／又は鉄合金粉末の表面に濡れて、これを覆うが、この状態から溶液中の有機溶媒あるいは水分を揮発して除去することで、シリコーンのみが鉄粉末及び／又は鉄合金粉末の表面に被膜として残留することとなる。
【００３８】
この場合に、有機溶媒等に溶解するシリコーン量が、鉄粉末及び／又は鉄合金粉末の表面に残留するシリコーン量となるから、シリコーン溶液中のシリコーン量が鉄粉末及び／又は鉄合金粉末１００質量部に対して０．０２〜２．０質量部に調整しておけば、鉄粉末及び／又は鉄合金粉末の表面を被覆するシリコーンの量を鉄粉末及び／又は鉄合金粉末１００質量部に対して０．０２〜２．０質量部とすることができる。
【００３９】
上記の有機溶媒成分の揮発除去は、シリコーン溶液と混合された鉄粉末及び／又は鉄合金粉末を流動させながら行うと、鉄粉末及び／又は鉄合金粉末の表面にむらなくシリコーンが被覆されるため好ましい。また、（１）シリコーン溶液を少量ずつ徐々に添加しつつ、流動させながら有機溶媒成分等を揮発させて乾燥する、（２）鉄粉末及び／又は鉄合金粉末をシリコーン溶液に浸漬し、流動させながら有機溶媒成分等を揮発させて乾燥する、（３）鉄粉末及び／又は鉄合金粉末に、シリコーン溶液を噴霧しつつ、流動させながら有機溶媒成分等を揮発させて乾燥する、等の方法によりシリコーンの被覆を行ってもよい。
【００４０】
副原料粉末を用いる場合、上記の製法により得られたシリコーンが表面に被覆された鉄粉末及び／又は鉄合金粉末に対して、副原料粉末を添加、混合して原料粉末とすればよいが、主原料として用いる鉄粉末及び／又は鉄合金粉末に加えて、副原料粉末を添加、混合した混合粉末に対して、上記のシリコーン溶液による被覆を行えば、副原料粉末表面にもシリコーンが被覆されるため好ましい。
【実施例】
【００４１】
［第１実施例］
シリコーンとして、東レ・ダウコーニング株式会社製ＳＲ２３０６を用意し、鉄粉末として株式会社神戸製鋼所製アトメル３００Ｍを用意した。また副原料粉末の銅粉末として、福田金属箔粉工業株式会社製ＣＥ−１５、黒鉛粉末としてＡｓｂｕｒｙ  Ｃａｒｂｏｎｓ社製ＳＷ１６５１、成形潤滑剤として、株式会社ＡＤＥＫＡ製エフコ・ケムＺＮＳ７３０（ステアリン酸亜鉛）を用意した。用意したシリコーンを鉄粉末１００質量部に対して表１に示す割合で変化させて、トルエンに溶解し、鉄粉末に添加、混合し、流動させながら加熱して、溶媒成分を揮発、乾燥し、表１に示すシリコーン量の異なるシリコーン被覆鉄粉末を作製した。これらのシリコーン被覆鉄粉末９７．５質量部に対し、銅粉末１．５質量部及び黒鉛粉末１．０質量部を添加するとともに、これらの粉末の合計１００質量部に対して成形潤滑剤０．８質量部を添加し、混合して試料番号Ａ１〜Ａ９の原料粉末を作製した。
【００４２】
得られた原料粉末を、図４（ａ）に示す形状に、図３に示すような１段パンチを用い、成形圧力５８８ＭＰａの下で成形を行った。成形体の各部寸法は図４（ｂ）のとおりである。このようにして得られた成形体について、図４（ｃ）に示すようにボス部Ｐ１、リム部Ｐ２、歯部Ｐ３に分割して、各部についてアルキメデス法で密度を測定した。この結果を表１に併せて示す。
【００４３】
また、得られた原料粉末について、ＪＩＳ  Ｚ  ２５０２に準拠して流動度試験を行い流動可能かどうか調査し、流動しなかったものについては表１の備考欄に「流動せず」と記載した。
【００４４】
【表１】
2012036472.tif 000002
【００４５】
表１より、シリコーン樹脂を被覆しない原料粉末（試料番号Ａ１）では、高低差を有する一段パンチで成形すると、リム部Ｐ２のみ高密度に成形され、ボス部Ｐ１及び歯部Ｐ３に流入する原料粉末の量が乏しく、その結果、成形体が固まらず、低密度となり、成形後の成形体抜き出し時に成形体の型崩れが生じた。
【００４６】
一方、鉄粉末にシリコーンを０．０２質量部被覆した原料粉末（試料番号Ａ２）では、加圧成形時に鉄粉末が滑り、リム部Ｐ２の原料が加圧圧力の低いボス部Ｐ１及び歯部Ｐ３に流入して成形可能であり、型崩れが生じることなく良好な抜き出しが行えた。また、成形体各部の密度の差（成形体各部の密度の最大値と最小値の差）も小さくなっている。
【００４７】
また、鉄粉末へのシリコーンの被覆量が１．５質量部までの原料粉末（試料番号Ａ２〜Ａ７）では、鉄粉末へのシリコーンの被覆量が増加するにしたがい、原料粉末の加圧時の流動性が向上し、リム部Ｐ２の密度は低下するとともに、ボス部Ｐ１及び歯部Ｐ３の密度が増加して、成形体各部の密度の差は小さくなっている。
【００４８】
ただし、鉄粉末へのシリコーンの被覆量が増加するにしたがい、原料粉末の圧縮性の低下が生じ、鉄粉末へのシリコーンの被覆量が２．０質量部（試料番号Ａ８）では、成形体各部の密度の差はさらに小さくなるものの、ボス部Ｐ１及び歯部Ｐ３の密度も低下する傾向がある。しかしながら、特に成形性に異常は見られなかった。
【００４９】
一方、鉄粉末へのシリコーンの被覆量が２．５質量部（試料番号Ａ９）では、成形体各部の密度の差はさらに小さくなり、ボス部Ｐ１及び歯部Ｐ３の密度もさらに低下する傾向を示した。
【００５０】
なお、上記のＡ１〜Ａ９の原料粉末について流動度試験を行ったところ、Ａ１〜Ａ８の原料粉末はオリフィスより流れたが、鉄粉末へのシリコーンの被覆量が２．０質量部を超える原料粉末（試料番号Ａ９）はオリフィスより原料粉末が流れず、原料粉末の流動性が著しく低下していた。
【００５１】
以上より、鉄粉末にシリコーンを０．０２質量部以上被覆することで、原料粉末を圧縮する際に、鉄粉末が滑り、加圧圧力の低い側に流入して再配列される効果が得られることが確認された。また、鉄粉末へのシリコーンの被覆量が２．０質量部を超えると原料粉末の流動性が著しく低下することから、鉄粉末へのシリコーンの被覆量を、２．０質量部を上限とすべきことが確認された。また、成形体各部の密度の差を小さくするとともに、成形体全体の密度を高く保つ観点から、鉄粉末に被覆するシリコーン量は０．５〜２．０質量部とすることが好ましいことがわかった。
【００５２】
［第２実施例］
シリコーンとして、東レ・ダウコーニング株式会社製ドライシールＳを用意し、第１実施例で用意した鉄粉末、銅粉末、黒鉛粉末、成形潤滑剤を用い、用意したシリコーンを鉄粉末１００質量部に対して表２に示す割合で変化させて水に溶解し、鉄粉末に添加、混合し、流動させながら加熱して、水分を蒸発、乾燥し、表２に示すシリコーン量の異なるシリコーン被覆鉄粉末を作製した。これらのシリコーン被覆鉄粉末９７．５質量部に対し、銅粉末１．５質量部及び黒鉛粉末１．０質量部を添加するとともに、これらの粉末の合計１００質量部に対して成形潤滑剤０．８質量部を添加し、混合して、表２に示すシリコーン量の異なる試料番号Ｂ１〜Ｂ９の原料粉末を作製した。得られた原料粉末を、第１実施例と同じ条件で、成形を行い、得られた成形体について、第１実施例と同様にして各部密度を測定した。この結果を表２に併せて示す。
【００５３】
【表２】
2012036472.tif 000003
【００５４】
第２実施例は、シリコーンの種類を替えた場合の実施例であるが、第１実施例とほぼ同様の結果となっている。すなわち、鉄粉末にシリコーンを０．０２質量部被覆した原料粉末（試料番号Ｂ２）では、加圧成形時に鉄粉末が滑り、リム部Ｐ２の原料が加圧圧力の低いボス部Ｐ１及び歯部Ｐ３に流入して成形可能であり、型崩れが生じることなく良好な抜き出しが行えた。また、成形体各部の密度の差（成形体各部の密度の最大値と最小値の差）も小さくなっている。
【００５５】
また、鉄粉末へのシリコーンの被覆量が１．５質量部までの原料粉末（試料番号Ｂ２〜Ｂ７）では、鉄粉末へのシリコーンの被覆量が増加するにしたがい、原料粉末の加圧時の流動性が向上し、リム部Ｐ２の密度は低下するとともに、ボス部Ｐ１及び歯部Ｐ３の密度が増加して、成形体各部の密度の差は小さくなっている。
【００５６】
ただし、鉄粉末へのシリコーンの被覆量が増加するにしたがい、原料粉末の圧縮性の低下が生じ、鉄粉末へのシリコーンの被覆量が２．０質量部以上の原料粉末（試料番号Ｂ８，Ｂ９）では、成形体各部の密度の差はさらに小さくなるものの、ボス部Ｐ１及び歯部Ｐ３の密度も低下する傾向を示している。
【００５７】
なお、上記のＢ１〜Ｂ９の原料粉末について流動度試験を行ったところ、Ｂ１〜Ｂ８の原料粉末はオリフィスより流れたが、鉄粉末へのシリコーンの被覆量が２．０質量部を超える原料粉末（試料番号Ｂ９）はオリフィスより原料粉末が流れず、原料粉末の流動性が著しく低下していた。
【００５８】
以上より、第１実施例と同様に、シリコーンの種類を替えても、鉄粉末にシリコーンを０．０２質量部以上被覆することで、原料粉末を圧縮する際に、鉄粉末が滑り、加圧圧力の低い側に流入して再配列される効果が得られるが、鉄粉末へのシリコーンの被覆量が２．０質量部を超えると原料粉末の流動性が著しく低下することから、鉄粉末へのシリコーンの被覆量を、２．０質量部を上限とすべきことが確認された。また、成形体各部の密度の差を小さくするとともに、成形体全体の密度を高く保つ観点から、鉄粉末に被覆するシリコーン量は０．５〜２．０質量部とすることが好ましいことがわかった。
【００５９】
［第３実施例］
第１実施例で用意したシリコーン、鉄粉末、銅粉末、黒鉛粉末、成形潤滑剤を用い、鉄粉末９７．５質量部に対し、銅粉末１．５質量部及び黒鉛粉末１．０質量部を添加、混合した混合粉末を得、用意したシリコーンをトルエンに溶解して得た溶液中に混合粉末を、添加、混合し、流動させながら加熱して、溶媒成分を揮発、乾燥し、得られたシリコーン被覆原料粉末１００質量部に対して成形潤滑剤０．８質量部を添加し、混合して、表３に示すシリコーン量の異なる試料番号Ｃ１〜Ｃ９の原料粉末を作製した。得られた原料粉末を、第１実施例と同じ条件で、成形を行い、得られた成形体について、第１実施例と同様にして各部密度を測定した。この結果を表３に併せて示す。
【００６０】
【表３】
2012036472.tif 000004
【００６１】
第３実施例は、鉄粉だけではなく、副原料粉末にもシリコーンを被覆して、原料粉末全体にシリコーンを被覆した実施例である。この第３実施例においても、第１実施例とほぼ同様の結果となっている。すなわち、鉄粉末にシリコーンを０．０２質量部被覆した原料粉末（試料番号Ｃ２）では、加圧成形時に鉄粉末が滑り、リム部Ｐ２の原料が加圧圧力の低いボス部Ｐ１及び歯部Ｐ３に流入して成形可能であり、型崩れが生じることなく良好な抜き出しが行えた。また、成形体各部の密度の差（成形体各部の密度の最大値と最小値の差）も小さくなっている。
【００６２】
また、鉄粉末へのシリコーンの被覆量が１．５質量部までの原料粉末（試料番号Ｃ２〜Ｃ７）では、鉄粉末へのシリコーンの被覆量が増加するにしたがい、原料粉末の加圧時の流動性が向上し、リム部Ｐ２の密度は低下するとともに、ボス部Ｐ１及び歯部Ｐ３の密度が増加して、成形体各部の密度の差は小さくなっている。
【００６３】
ただし、鉄粉末へのシリコーンの被覆量が増加するにしたがい、原料粉末の圧縮性の低下が生じ、鉄粉末へのシリコーンの被覆量が２．０質量部以上の原料粉末（試料番号Ｃ８，Ｃ９）では、成形体各部の密度の差はさらに小さくなるものの、ボス部Ｐ１及び歯部Ｐ３の密度も低下する傾向を示している。
【００６４】
なお、上記のＣ１〜Ｃ９の原料粉末について流動度試験を行ったところ、Ｃ１〜Ｃ８の原料粉末はオリフィスより流れたが、鉄粉末へのシリコーンの被覆量が２．０質量部を超える原料粉末（試料番号Ｂ９）はオリフィスより原料粉末が流れず、原料粉末の流動性が著しく低下していた。
【００６５】
以上より、第１実施例と同様に、シリコーンの種類を替えても、鉄粉末にシリコーンを０．０２質量部以上被覆することで、原料粉末を圧縮する際に、鉄粉末が滑り、加圧圧力の低い側に流入して再配列される効果が得られるが、鉄粉末へのシリコーンの被覆量が２．０質量部を超えると原料粉末の流動性が著しく低下することから、鉄粉末へのシリコーンの被覆量を、２．０質量部を上限とすべきことが確認された。また、成形体各部の密度の差を小さくするとともに、成形体全体の密度を高く保つ観点から、鉄粉末に被覆するシリコーン量は０．５〜２．０質量部とすることが好ましいことがわかった。
【００６６】
［第４実施例］
第１実施例で用意したシリコーン、鉄粉末、銅粉末、黒鉛粉末、成形潤滑剤を用い、鉄粉末１００質量部に対してシリコーン０．５質量部をトルエンに溶解し、鉄粉末に添加、混合し、流動させながら加熱して、溶媒成分を揮発、乾燥し、得られたシリコーン被覆鉄粉末９７．５質量部に対し、銅粉末１．５質量部及び黒鉛粉末１．０質量部を添加するとともに、これらの粉末の合計１００質量部に対する成形潤滑剤の添加量を変えて添加し、混合して、表４に示す成形潤滑剤添加量の異なる試料番号Ｄ１〜Ｄ９の原料粉末を作製した。得られた原料粉末を、第１実施例と同じ条件で、成形を行い、得られた成形体について、第１実施例と同様にして各部密度を測定した。この結果を表４に併せて示す。
【００６７】
【表４】
2012036472.tif 000005
【００６８】
第４実施例は、成形潤滑剤の添加量を変えた場合の実施例である。表４より、成形潤滑剤の添加量が０．２質量部に満たない試料番号D１およびD２の試料は、成形潤滑剤の添加量が乏しく、原料粉末をダイスの型孔内で上下パンチにより圧縮成形した後、成形体をダイスの型孔から抜き出す際に、成形体にクラックが生じ、良好な抜き出しが不能であった。
【００６９】
一方、成形潤滑剤の添加量が０．２質量部以上の試料（試料番号Ｄ３〜Ｄ９）の試料は、成形潤滑剤により成形体と型孔壁面の摩擦抵抗が軽減され、成形体にクラックが生じることなく良好な抜き出しが可能であった。また、成形体各部の密度の差も、成形潤滑剤の添加量が０．２質量部に満たない試料番号Ｄ１およびＤ２の試料に比して小さくなっており、さらに成形潤滑剤の添加量が増加するにしたがい、密度の差が小さくなっている。
【００７０】
なお、上記のＤ１〜Ｄ９の原料粉末について流動度試験を行ったところ、Ｄ１〜Ｄ８の原料粉末はオリフィスより流れたが、鉄粉末へのシリコーンの被覆量が２．０質量部を超える原料粉末（試料番号Ｄ９）はオリフィスより原料粉末が流れず、原料粉末の流動性が著しく低下していた。
【００７１】
以上より、主原料粉末と副原料粉末の合計（成形潤滑剤を除く原料粉末）１００質量部に対して、成形潤滑剤０．２質量部以上添加することで、成形体の抜き出し時の成形体と型孔壁面の摩擦抵抗を軽減して良好に成形体を抜き出すことができることが確認された。また、成形潤滑剤の添加量が２．０質量部を超えると原料粉末の流動性が著しく低下することから、成形潤滑剤の被覆量を、２．０質量部を上限とすべきことが確認された。
【００７２】
以上、本発明を上記具体例に基づいて詳細に説明したが、本発明は上記具体例に限定されるものではなく、本発明の範疇を逸脱しない限りにおいてあらゆる変形や変更が可能である。
【符号の説明】
【００７３】
１  ボス部
２  リム部
３  歯部
０１  原料粉末
１０  ダイス
１１  型孔
２０  コアロッド
３０  下パンチ
３１  下第１パンチ
３２  下第２パンチ
３３  下第３パンチ
４０  上パンチ
４１  上第１パンチ
４２  上第２パンチ
４３  上第３パンチ
【図１】
2012036472.tif 000006
【図２】
2012036472.tif 000007
【図３】
2012036472.tif 000008
【図４】
2012036472.tif 000009